(57)【特許請求の範囲】
【請求項１】
a)シアナート、イソシアナート、チオシアナート、イソチオシアナート、(メタ)アクリロイル、チオ（メタ）アクリロイル、エピスルフィドラジカルから選択される少なくとも2つの官能基をもつモノマーからなる群から選択される少なくとも一つの第一の重合性成分と、
b）下記i)およびii）から選択される少なくとも１つの第二の重合性成分と、を含有する重合性組成物。
i)下記化学式で表されるいずれかのチオホスフィンモノマー
【化１】
0004512090.tif 000060
ii）少なくとも１つの前記チオホスフィンモノマー及び少なくとも１つの前記第一の重合性成分の重合から得られる平均分子量が1000から10000の範囲のプレポリマー
【請求項２】
第一および第二の成分とは異なる１またはそれ以上の付加的な重合性モノマーをさらに含む請求項１に記載の重合性組成物。
【請求項３】
前記付加的なモノマーがポリチオールから選択される請求項２に記載の重合性組成物。
【請求項４】
前記第一の重合性モノマーは、ポリシアナートモノマー、ポリイソシアナートモノマー、ポリチオシアナートモノマー、ポリイソチオシアナートモノマー、ポリ（メタ）アクリレートモノマー、ポリチオ（メタ）アクリレートモノマー、ポリエピスルフィドモノマー基およびそれらの混合物からなる群から選択される請求項１〜３のいずれかに記載の重合性組成物。
【請求項５】
前記ポリイソシアナートモノマーおよびポリイソチオシアナートモノマーは、下記化学式から選択されるモノマーから選択される請求項４に記載の重合性組成物。
【化２】
0004512090.tif 000061
（ここで、R2は独立してHまたはC1-C5アルキル基；R３はH、ハロゲンまたはC1-C5アルキル基であり；
Zは-N=C=A、ここでAがOまたはSであり；
aは１から４の範囲の整数、bは２から４の範囲の整数であって、かつ
【数１】
0004512090.tif 000062
であり；および
cは１から１０の整数である。）
【請求項６】
cが１から６の整数である請求項５に記載の重合性組成物。
【請求項７】
前記ポリイソシアナートモノマーまたは前記イソチオシアナートモノマーが、トリレンジイソシアナートまたはトリレンジイソチオシアナート、フェニレンジイソシアナートまたはフェニレンジイソチオシアナート、エチルフェニレンジイソシアナート、イソプロピルフェニレンジイソシアナートまたはイソプロピルフェニレンジイソチオシアナート、ジメチルフェニレンジイソシアナートまたはジメチルフェニレンジイソチオシアナート、ジエチルフェニレンジイソシアナートまたはジエチルフェニレンジイソチオシアナート、トリメチルベンジルトリイソシアナートまたはトリメチルベンジルトリイソチオシアナート、キシレンジイソシアナートまたはキシレンジイソチオシアナート、ベンジルトリイソ（チオ）シアナート、4,4’-ジフェニルメタンジイソシアナートまたは4,4’-ジフェニルメタンジイソチオシアナート、ナフタレンジイソシアナートまたはナフタレンジイソチオシアナート、イソホロンジイソシアナートまたはイソホロンジイソチオシアナート、ビス（イソシアナート）シクロヘキサンまたはビス（イソチオシアナートメチル）シクロヘキサン、ヘキサメチレンジイソシアナートまたはヘキサンメチレンジイソチオシアナート及びジシクロヘキシルメタンジイソシアナートまたはジシクロへキシルメタンジイソチオシアナートからなる群から選択される請求項５に記載の重合性組成物。
【請求項８】
前記ポリ（メタ）アクリレートモノマーは、アルキレングリコールジ（メタ）アクリレート、ポリアルキレングリコールジ（メタ）アクリレート、ネオペンチルグリコールジ（メタ）アクリレート、およびビスフェノール−Ａジ（メタ）アクリレートの誘導体から選択される請求項４に記載の重合性組成物。
【請求項９】
前記ポリチオ（メタ）アクリレートモノマーが、化学式：
【化３】
0004512090.tif 000063
の化合物から選択され、
ここで：
R４は、直鎖または分岐した多価脂肪族炭化水素ラジカル、または前記チオ（メタ）アクリレート基の硫黄原子と芳香環が直接結合された、または直鎖のアルカリ鎖を介して結合された多価芳香族基であり、前記R４ラジカルは、それらの鎖中に随意に-O-,-S-及びカルボニル基から選ばれる１またはそれ以上の基を含み、R１は、水素または-CH3、及びkは２から６の整数である請求項４に記載の重合性組成物。
【請求項１０】
前記ポリチオ（メタ）アクリレートモノマーが、下記化学式（III）または（IV）のモノマーおよびそれらの混合物から選択される請求項９に記載の重合性組成物。
【化４】
0004512090.tif 000064
（ここで、Yは直鎖または分枝したC２-C12アルキレン基、C3-C12シクロアルキレン基、C6-C14アリレン基またはC７-C26アルカリレン(alkarylene)基であり、ここでYの炭素鎖は、１またはそれ以上の酸素および／または硫黄原子により割り込まれていてもよく、R１は、水素またはメチル基である、
【化５】
0004512090.tif 000065
ここで、R１およびYは、上記で定義されたとおりであり、ｋ’は１から１０の整数である）
【請求項１１】
前記プレポリマーは、少なくとも１つの前記チオホスフィンモノマーと、ジシアナートモノマー、ジチオシアナートモノマー、ジイソチオシアナートモノマー、ジイソシアナートモノマー、ジ（メタ）アクリレートモノマー、ジチオ（メタ）アクリレートモノマーおよびジエピスルフィドモノマーから選択される前記第一の重合性成分の少なくとも１つと、の重合により得られる請求項１〜３のいずれかに記載の重合性組成物。
【請求項１２】
前記ポリチオールが、化学式R”(SH)n”で表されるモノマーから選択され、式中R”は、脂肪族ラジカル、芳香族ラジカルまたは複素環ラジカルであり、n”は２以上の整数である請求項３に記載の重合性組成物。
【請求項１３】
前記ポリチオールが、エチレングリコールビス（チオグリコレート）、トリメチロールプロパントリス（3-メルカプトプロピオン酸）、ペンタエリスリロールテトラキスチオプロピオン酸（PETP）、４−メルカプトメチル-3,6-ジチア-1,8-オクタンジチオール（MDO）、ビス（２−メルカプトエチル）スルフィド（DMDS）およびペンタエリスリトールテトラキスチオグリコレート（PETG）である請求項１２に記載の重合性組成物。
【請求項１４】
前記チオホスフィンモノマーが、前記組成物中に存在する前記重合性モノマーの総重量をベースとして１から２５重量％である請求項１〜３のいずれかに記載の重合性組成物。
【請求項１５】
前記チオホスフィンモノマーが、１から１０重量％である請求項１４に記載の重合性組成物。
【請求項１６】
前記第一の重合性モノマーが、前記組成物中に存在する前記重合性モノマーの総重量をベースとして２５から７０重量％である請求項１〜３のいずれかに記載の重合性組成物。
【請求項１７】
前記第一の重合性モノマーが、３０から５０重量％である請求項１６に記載の重合性組成物。
【請求項１８】
前記プレポリマーが、前記組成物である前記重合性モノマーの総重量をベースとして４０重量％以下である請求項１〜３のいずれかに記載の重合性組成物。
【請求項１９】
前記付加的な重合性モノマーが、前記組成物である前記重合性モノマーの総重量をベースとして２５から５０重量％である請求項２に記載の重合性組成物。
【請求項２０】
前記組成物が、熱硬化性および／またはUV硬化性の組成物である請求項１〜３のいずれかに記載の重合性組成物。
【請求項２１】
前記組成物が、光開始剤、熱開始剤またはそれらの混合物から選択される少なくとも１つの重合開始剤を、前記組成物中に存在する前記重合性モノマーの総重量をベースとして0.001から５重量％の割合で含む請求項２０に記載の重合性組成物。
【請求項２２】
請求項１〜３のいずれかに示す組成物の熱硬化および／またはUV硬化により得られる製品。
【請求項２３】
前記製品が眼用レンズである請求項２２に記載の製品。
【請求項２４】
下記化学式をもつチオホスフィン化合物。
【化６】
0004512090.tif 000066
【請求項２５】
請求項２４に記載のチオホスフィン化合物の製造方法であって、前記製造方法は、下記ステップを含有する；
a)触媒存在下、下記化学式の成分Aと下記化学式成分Bとを反応させるステップ
【化７】
0004512090.tif 000067
（ここで、xは、０から２の整数である。）、
【化８】
0004512090.tif 000068
（ここで、GはSH官能基のブロックラジカルである。）、
成分A対Bのモル比が：
x=0のとき1/3
x=1のとき1/2、および
x=2のとき1/1である：
b）ステップa)から下記化学式の第一中間化合物Cを分離するステップ：
【化９】
0004512090.tif 000069
c）化合物Cと硫黄成分を反応するステップ；
d）ステップc）からの下記化学式の中間化合物Dを分離するステップ；
【化１０】
0004512090.tif 000070
e）還流下、溶媒中で中間化合物Dとアルカリ性のチオラートを反応するステップ：および、
f）ステップe）から前記チオホスフィン化合物を分離するステップ。
【請求項２６】
GがCH３である請求項２５に記載の製造方法。
【請求項２７】
チオラートが２-メチル-２-プロパンチオラートナトリウムである請求項２５に記載の製造方法。
【請求項２８】
ステップa)の触媒がn-ブチルリチウムである請求項２５に記載の製造方法。
【請求項２９】
下記式に記載のチオホスフィン化合物の製造方法であって、
【化１１】
0004512090.tif 000071
前記製造方法は、下記a)〜d）のステップを含有する；
a）触媒存在下、下記化学式の成分A’と下記化学式の成分Bとをモル比A’/B=1/3で、反応させるステップ
【化１２】
0004512090.tif 000072
【化１３】
0004512090.tif 000073
（ここで、Gは請求項２５で定義されたとおりである。）
b）ステップa）から下記化学式D’ の中間化合物を分離するステップ
【化１４】
0004512090.tif 000074
c）還流下、溶媒中で中間化合物D’とアルカリ性のチオラートを反応させるステップ：および、
d）ステップc)から前記チオホスフィン化合物を分離するステップ。
【請求項３０】
GがCH３である請求項２９の製造方法。
【請求項３１】
チオラートが2-メチル-2-プロパンチオラートナトリウムである請求項２９の製造方法。
【請求項３２】
触媒がn-ブチルリチウムである請求項２９の製造方法。
【請求項３３】
少なくとも1つの請求項１に記載のチオホスフィンモノマーと少なくとも1つの請求項１に記載の第一の重合性成分との重合から得られる平均分子量が1000から10000の範囲であるプレポリマー。
【請求項３４】
第一の重合性成分が、ジシアナートモノマー、ジチオシアナートモノマー、ジイソシアナートモノマー、ジイソチオシアナートモノマー、ジ（メタ）アクリレートモノマー、ジチオ（メタ）アクリレートモノマーおよびジエピスルフィドモノマーからなる群から選択される請求項３３に記載のプレポリマー。
【発明の詳細な説明】
【技術分野】
【０００１】
本発明は、概して、チオホスフィン（さらに硫化ホスフィン化合物と呼ばれる）及び、重合性組成物を製造するためのそれらの使用に関する。該重合性組成物、重合後、改良した機械的特性及び光学特性、特に、改良したUVカットをもつ、眼用レンズのような光透過製品を与える。
【０００２】
チオウレタンモノマーよりなる重合性組成物の利用は、眼用レンズ製造でよく知られている。このように得られた眼用レンズは、固有の機械的特性及び光学的特性の組み合わせを呈する。
【０００３】
それにもかかわらず、今もなお、眼用レンズ製造のために改良された材料及び特に、他の要求される機械的特性及び光学的特性に悪影響を及ぼすことなしに改良されたUVカットを備えた材料に対するニーズがある。
【０００４】
下記a),b)よりなる重合性組成物を提供することにより、上記の目的が達成されることが今回判明した。
a）シアナートラジカル、イソシアナートラジカル、チオシアナートラジカル、イソチオシアナートラジカル、（メタ）アクリロイルラジカル、チオ（メタ）アクリロイルラジカル、エピスルフィドラジカルから選択される少なくとも２つの官能基をもつモノマーからなる群から選択される少なくとも１つの第一の重合性成分に、
b）i)下記化学式のチオホスフィンモノマー
【化１８】
0004512090.tif 000002
ここで、Xは、-SHまたは、
【化１９】
0004512090.tif 000003
であり、R1はHまたは-CH3、RおよびR’は互いに独立して、1つまたはそれ以上のアルキル基および/またはアルコキシで置換されてもよいアルキルラジカル、アルコキシラジカルまたはフェニルラジカルであり、nは0から4の整数、n’は0から5の整数、xは0から2の整数、yは、1から5の整数、但し、y+nは1から5の整数である；および、
ii）少なくとも1つの前記化学式（I）のチオホスフィンモノマー及び少なくとも1つの前記第一の重合性成分の重合により得られ、好ましくは、平均分子量が1000から10000の範囲であるプレポリマー、
から選択される少なくとも１つの第二の重合性組成物。
【０００５】
本発明における組成物の第一の重合性成分は、ポリシアナート、ポリイソシアナート、ポリチオシアナート、ポリイソチオシアナート、ポリ（メタ）アクリレート、ポリチオ（メタ）アクリレート、ポリエピスルフィド及びそれらの混合物から選択されるモノマーである。
【０００６】
本発明で使用されるポリシアナートモノマー及びポリチオシアナートモノマーは、1分子につき、2またはそれ以上（好ましくは２または３、より好ましくは２）のシアナート基またはチオシアナート基をもつ任意のポリシアナートモノマー及びポリチオシアナートモノマーである。
【０００７】
本発明による重合性組成物に含まれるポリイソシアナートモノマーまたはポリイソチオシアナートモノマーは、1分子につき、2またはそれ以上（好ましくは2または3、より好ましくは2）のイソシアナートまたはイソチオシアナート基をもつ任意のポリイソシアナートモノマーまたはポリイソチオシアナートモノマーである。
【０００８】
好ましいポリイソシアナートモノマーまたはイソチオシアナートモノマーは、下記の化学式を持つものである。
【化２０】
0004512090.tif 000004
ここで、R2は独立してHまたはC1-C5アルキル基、好ましくはCH3またはC2H5；R３はH、ハロゲン、好ましくはClまたはBr、またはC1-C5アルキル基、好ましくはCH３またはC2H5；Zは-N=C=A、ここでAがOまたはSである；aは1から4の範囲の整数、bは2から4の範囲の整数であり、かつ
【数２】
0004512090.tif 000005
である；およびcは1から10、好ましくは1から6の整数である。
【０００９】
好ましいポリイソシアナートモノマーまたはイソチオシアナートモノマーの中で、トリレンジイソシアナートまたはトリレンジイソチオシアナート、フェニレンジイソシアナートまたはフェニレンジイソチオシアナート、エチルフェニレンジイソシアナート、イソプロピルフェニレンジイソシアナートまたはイソプロピルフェニレンジイソチオシアナート、ジメチルフェニレンジイソシアナートまたはジメチルフェニレンジイソチオシアナート、ジエチルフェニレンジイソシアナートまたはジエチルフェニレンジイソチオシアナート、ジイソプロピルフェニレンジイソシアナートまたはジイソプロピルフェニレンジイソチオシアナート、トリメチルベンジルトリイソシアナートまたはトリメチルベンジルトリイソチオシアナート、キシレンジイソシアナートまたはキシレンジイソチオシアナート、ベンジルトリイソ（チオ）シアナート、4,4’-ジフェニルメタンジイソシアナートまたは4,4’-ジフェニルメタンジイソチオシアナート、ナフタレンジイソシアナートまたはナフタレンジイソチオシアナート、イソホロンジイソシアナートまたはイソホロンジイソチオシアナート、ビス（イソシアナート）シクロヘキサンまたはビス（ジイソシアナートメチル）シクロヘキサン、ヘキサメチレンジイソシアナートまたはジイソチオシアナート及びジシクロヘキシルメタンジイソシアナートまたはジシクロヘキシルメタンジイソチオシアナートが挙げられる。
【００１０】
本発明による重合性組成物に含まれるポリ（メタ）アクリレートモノマーは、一般に眼用レンズ製造に使われる任意のポリ（メタ）アクリレートモノマー、特にジ、トリまたはテトラ（メタ）アクリレートモノマーである。好ましくは、ポリ（メタ）アクリレートモノマーは、ジ（メタ）アクリレートである。好ましいジ（メタ）アクリレートは、アルキレングリコールジ（メタ）アクリレート、好ましくはエチレングリコールジ（メタ）アクリレート及びプロピレングリコールジ（メタ）アクリレート；ポリアルキレングリコールジ（メタ）アクリレート、好ましくはポリエチレングリコールジ（メタ）アクリレート及びポリブチレングリコールジ（メタ）アクリレート；ネオペンチルグリコールジ（メタ）アクリレートおよびビスフェノール-Ａジ（メタ）アクリレートの誘導体が挙げられる。
【００１１】
ビスフェノールＡ  ジ（メタ）アクリレート化合物は、下記化合物を含んでもよい、
【化２１】
0004512090.tif 000006
ここで、R1はHまたはCH3、n1+n2は0から40の範囲の平均値をもつ。
【００１２】
前述した化学式をもつ好ましい化合物は、R1がCH3及びn1+n2の平均値
=2,6（EBADMA）、n1+n2の平均値=4（DBADMA）、n1+n2の平均値=10（OBADMA）およびn1+n2の平均値=30である。
【００１３】
本発明による重合性組成物に含まれる任意のポリチオ（メタ）アクリレートモノマーは、通常、眼用レンズの製造に使用される。特に、前述のポリチオ（メタ）アクリレートモノマーは、下記化学式をもつ；
【化２２】
0004512090.tif 000007
ここで、
R４は直鎖または分枝した多価脂肪族炭化水素ラジカル、または前記チオ（メタ）アクリレート基の硫黄原子と芳香環が直接結合された、または直鎖のアルキル鎖を介して結合された多価芳香族基であり、前記R４ラジカルは、それらの鎖中に-O-,-S-及びカルボニル基から選ばれる１またはそれ以上の基を含んでもよい、またR１は、水素または-CH3、及びkは2から6、特に2から3の整数である。
【００１４】
R４が、二価のラジカルであるとき、チオ（メタ）アクリレートモノマーの好ましい種類は、下記のa),b)のモノマー、またはそれらの混合物である。
a)下記化学式のモノマー：
【化２３】
0004512090.tif 000008
ここで、Yは直鎖または分枝したC２-C12アルキレン基、C3-C12シクロアルキレン基、C6-C14アリレン基またはC７-C26アルカリレン（alkarylene）基であり、ここでYの炭素鎖は、1またはそれ以上の酸素および/または硫黄原子により割り込まれてもよく、R１は、水素またはメチル基である；
b）下記化学式のモノマー：
【化２４】
0004512090.tif 000009
ここで、R１およびYは上記で定義された通りであり、ｋ’は1から10、好ましくは1から6の整数である。
【００１５】
好ましい二価のYラジカルは、下記a)〜d）を含んでもよい：
a）下記化学式のラジカル：
-(CH2)j-  （ここでｊは2から8の整数である）
-(CH2CH2O)y’CH2CH2-  （ここでy’は1から4の整数である）
-(CH2CH2S)Z CH2CH2-  （ここでZは1から4の整数である）
-(CH2) u’(S(CH2)v’)x’ S-(CH2)w’  （ここでx’は0または1及びu’、 v’、 w’は2から6の整数である）
b）下記化学式のラジカル：
【化２５】
0004512090.tif 000010
（ここで、R５とR６は、C1-C5アルキルラジカルである）
c）下記化学式のラジカル：
【化２６】
0004512090.tif 000011
（ここで、R７とR８は、直鎖または分枝したC1-C5アルキレン基であり、それらの鎖中に1またはそれ以上の-O-、-S-またはカルボニル基を含んでもよい、またX’はC1-C5アルキルラジカルおよび水素から選択され、pは、0から4の整数である）：
より具体的には下記化学式である：
【化２７】
0004512090.tif 000012
ここで、uおよびvは1から4の整数である：
d）下記化学式のラジカル：
【化２８】
0004512090.tif 000013
（ここで、R９とR10は、直鎖または分枝したC1-C5アルキル基であり、それらの鎖中に1またはそれ以上の-O-、-S-またはカルボニル基を含んでもよい、またrおよびSは0または1である。）
【００１６】
化学式（II）の二価モノマーはとりわけ、欧州特許出願公開明細書273,661号、欧州特許出願公開明細書273,710号、欧州特許出願公開明細書384,725号に開示されている。
【００１７】
化学式（III）および（IV）のモノマーは、米国特許明細書5,384,379号に開示されている。
【００１８】
化学式（II）のモノマーの三価のR４ラジカルは、その鎖中に1またはそれ以上の-O-、-S-またはカルボニル基を含んでもよいC３-C10アルキルトリル基、そのアルキル鎖中に１またはそれ以上の-s-または-O-基を含んでもよい三価アルキルアリール基および三価アリール基が含まれる。
【００１９】
三価のR４ラジカルまたはより高い価のラジカルは、下記の基を含む：
【化２９】
0004512090.tif 000014
【００２０】
本発明で推奨するチオ（メタ）アクリレートモノマーは、下記の基を含む：
【化３０】
0004512090.tif 000015
1,2-ビス［（メタ）アクリロイルチオ］エタン、
【化３１】
0004512090.tif 000016
1,2-ビス［（メタ）アクリロイルチオ］プロパン、
【化３２】
0004512090.tif 000017
1,3 -ビス［（メタ）アクリロイルチオ］プロパン、  
【化３３】
0004512090.tif 000018
1,4 -ビス［（メタ）アクリロイルチオ］ブタン、
【化３４】
0004512090.tif 000019
ビス-2-［（メタ）アクリロイルチオエチル］エーテル、
【化３５】
0004512090.tif 000020
ビス-2-［（メタ）アクリロイルチオエチル］スルフィド、
【化３６】
0004512090.tif 000021
ビス-2-［（メタ）アクリロイルチオエトキシ］メタン、
【化３７】
0004512090.tif 000022
ビス-2-［（メタ）アクリロイルチオエチルチオ］メタン、
【化３８】
0004512090.tif 000023
1,2-ビス［2-（メタ）アクリロイルチオエトキシ］エタン、
【化３９】
0004512090.tif 000024
1,2-ビス［2-（メタ）アクリロイルチオエチルチオ］エタン、
【化４０】
0004512090.tif 000025
ビス-［2-（2-（メタ）アクリロイルチオエトキシ）エチル］エーテル、
【化４１】
0004512090.tif 000026
ビス-［2-（2-（メタ）アクリロイルチオエチルチオ）エチル］スルフィド、
【化４２】
0004512090.tif 000027
1,4-ビス［（メタ）アクリロイルチオ］ベンゼン、
【化４３】
0004512090.tif 000028
1,4-ビス［（メタ）アクリロイルチオメチル］ベンゼン、
【化４４】
0004512090.tif 000029
1,4-ビス［（メタ）アクリロイルチオ］-2,3-ジメチルチオブタン、
【化４５】
0004512090.tif 000030
1,2,3-トリス［（メタ）アクリロイルチオエチル］チオプロパン、及び、
【化４６】
0004512090.tif 000031
ビス［（メタ）アクリロイルチオフェニル］スルフィド
ここで、R１は水素原子またはメチル基である。
【００２１】
本発明による重合性組成物に含まれるポリエピスルフィドモノマーは、好ましくはジエピスルフィドモノマーであり、例えば次の特許に開示されている：欧州特許明細書942027号、米国特許明細書5945504号、欧州特許明細書761665号。
【００２２】
好ましくは、本発明による組成物の第一の重合性成分は、組成物中に存在する重合性成分の総重量をベースとして25から70重量％である。より好ましくは、第一の重合性成分は30から50重量％である。
【００２３】
第一の重合性成分のほかに、本発明による重合性組成物のもう一つの必須成分は、第二の成分（b）である。
【００２４】
先に示したように、この第二の成分は、化学式（I）をもつチオホスフィンモノマーまたはその混合物であってよい。
【００２５】
化学式（I）をもつ好ましいチオホスフィンモノマーは、そのy=1である。
【００２６】
また、化学式（I）をもつ好ましいチオホスフィンモノマーは、そのnおよびn’が0に等しい。
【００２７】
また、好ましいXは、-SHである。
【００２８】
先に述べたようにRまたはR’は、アルキルラジカル、アルコキシラジカルまたはフェニルラジカルであり、それらは1またはそれ以上のアルキル基および/またはアルコキシ基で置換されていてもよい。
【００２９】
典型的に、アルキルラジカルは、メチル、エチル、ブチル、好ましくはメチルのようなC1-C６アルキルラジカルであり、アルコキシラジカルは、メトキシ、エトキシおよびプロポキシラジカルのようなC1-C６アルコキシラジカルである。
【００３０】
最も好ましいチオホスフィンモノマーは：
【化４７】
0004512090.tif 000032
トリス（4-チオフェニル）ホスフィンスルフィド（TTPPS）
【化４８】
0004512090.tif 000033
ビス（4-チオフェニル）フェニルホスフィンスルフィド（BTPPS）
【化４９】
0004512090.tif 000034
ビスフェニル-4-チオフェニルホスフィンスルフィド（BPTTS）
【００３１】
好ましくは、チオホスフィンモノマーは、組成物中に存在する重合性成分の総重量をベースで1から25重量％、好ましくは1から15重量％である。より好ましくは、チオホスフィンモノマーは、1から10重量％である。
【００３２】
また、本発明による組成物の第二の重合性成分は、少なくとも1つの化学式(I)をもつチオホスフィンモノマーと少なくとも1つの前述した第一の重合性成分との重合により得られるプレポリマーである。
【００３３】
好ましくは、前述のポリマー製造に使用される前述の第一の重合性成分は、ジシアナートモノマー、ジチオシアナートモノマー、ジイソシアナートモノマー、ジイソチオシアナートモノマー、ジ（メタ）アクリレートモノマー、ジチオ（メタ）アクリレートモノマーおよびジエピスルフィドモノマーから成る群から選択される。
【００３４】
好ましくは、本発明によるプレポリマーは、1000から10000の数平均分子量Mnをもつ。
【００３５】
好ましくは、前述のプレポリマーは、組成物中に存在する重合性成分の総重量をベースで40重量％以下、好ましくは30重量％未満で示される。
【００３６】
前述の第一および第二の重合性成分に加えて、本発明の組成物は、1つまたはそれ以上の第一および第二の成分と異なった付加的な重合されるモノマーから構成されてもよい。そのような付加的なモノマーは、ポリチオールおよびポリビニルモノマーから選択されてもよい。
【００３７】
好ましくは、少なくとも1つの付加的なモノマーがポリチオールから選択される。
【００３８】
本発明による重合性組成物に含まれるポリチオールモノマーは、当業者に周知であり、化学式R”（SH）n”で表される。ここで、n”は2またはそれ以上、好ましくは2から5の整数、そしてR”は、脂肪族ラジカル、芳香族ラジカルまたは複素環ラジカルである。
【００３９】
ポリチオールモノマーは、好ましくは、ジチオール、トリチオールまたはテトラチオールモノマーである。
【００４０】
これらポリチオール化合物は、当技術分野でよく知られており、とりわけ欧州特許明細書394,495号で開示されている。
【００４１】
本発明で有効なジチオールは、9,10-アントラセンジメタンチオール、1,11-ウンデカンジチオール、4-エチルベンゼン-1,3-ジチオール、1,2-エタンジチオール、1,8-オクタンジチオール、1,18-オクタデカンジチオール、2,5-ジクロロベンゼン-1,3-ジチオール、1,3-（4-クロロフェニル）プロパン-2,2-ジチオール、1,1-シクロヘキサンジチオール、1,2-シクロヘキサンジチオール、1,4-シクロヘキサンジチオール、1,1-シクロへプタンジチオール、1,1-シクロペンタンジチオール、4,8-ジチオウンデカン-1,11-ジチオール、ジチオペンタエリスリトール、ジチオスレイトール、1,3-ジフェニルプロパン-2,2-ジチオール、1,3-ジヒドロキシ-2-プロピル2',3'-ジメルカプトプロピルエーテル、2,3-ジヒドロキシプロピル2',3'-ジメルカプトプロピルエーテル、2,6-ジメチルオクタン-2,6-ジチオール、2,6-ジメチルオクタン-3,7-ジチオール、2,4-ジメチルベンゼン-1,3-ジチオール、4,5-ジメチルベンゼン-1,3-ジチオール、3,3-ジメチルブタン-2,2-ジチオール、2,2-ジメチルプロパン-1,3-ジチオール、1,3-ジ（4-メトキシ-フェニル）プロパン-2,2-ジチオール、3,4-ジメトキシブタン-1,2-ジチオール、10,11-ジメルカプトウンデカン酸、6,8-ジメルカプト-オクタン酸、2,5-ジメルカプト-1,3,4-チアジアゾール、2,2'-ジメルカプト-ビフェニル、4,4'-ジメルカプトビフェニル、4,4'-ジメルカプトビベンジル、3,4-ジメルカプトブタノール、3,4-ジメルカプトブチルアセテート、2,3-ジメルカプト-1-プロパノール、1,2-ジメルカプト-1,3-ブタンジオール、2,3-ジメルカプトプロピオン酸、1,2-ジメルカプトプロピルメチルエーテル、2,3-ジメルカプトプロピル-2',3'-ジメトキシプロピルエーテル、3,4-チオフェンジチオール、1,10-デカンジチオール、1,12-ドデカンジチオール、3,5,5-トリメチルへキサン-1,1-ジチオール、2,5-トルエンジチオール、3,4-トルエンジチオール、1,4-ナフタレンジチオール、1,5-ナフタレンジチオール、2,6-ナフタレンジチオール、1,9ノナンジチオール、ノルボルネン-2,3-ジチオール、ビス（2-メルカプトイソプロピル）エーテル、ビス（11-メルカプトウンデシル）スルフィド、ビス（2-メルカプトエチル）エーテル、ビス（2-メルカプトエチル）スルフィド、ビス（18-メルカプトオクタデシル）スルフィド、ビス（8-メルカプトオクチル）スルフィド、ビス（12-メルカプトデシル）スルフィド、ビス（9-メルカプトノニル）スルフィド、ビス（4-メルカプトブチル）スルフィド、ビス（3-メルカプトプロピル）エーテル、ビス（3-メルカプトプロピル）スルフィド、ビス（6-メルカプトヘキシル）スルフィド、ビス（7-メルカプトヘプチル）スルフィド、ビス（5-メルカプトペンチル）スルフィド、2,2'-ビス（メルカプトメチル）酢酸、1,1-ビス（メルカプトメチル）シクロヘキサン、ビス（メルカプトメチル）ズレン、フェニルメタン-1,1-ジチオール、1,2-ブタン-ジチオール、1,4-ブタンジチオール、2,3-ブタンジチオール、2,2-ブタンジチオール、1,2-プロパンジチオール、1,3-プロパンジチオール、2,2-プロパンジチオール、1,2-ヘキサンジチオール、1,6-ヘキサンジチオール、2,5-ヘキサンジチオール、1,7-へプタンジチオール、2,6-へプタンジチオール、1,5-ペンタンジチオール、2,4-ペンタンジチオール、3,3-ペンタンジチオール、7,8ヘプタデカンジチオール、1,2-ベンゼンジチオール、1,3-ベンゼンジチオール、1,4-ベンゼンジチ��ール、2-メチルシクロへキサン-1,1-ジチオール、2-メチルブタン-2,3-ジチオール、エチレングリコール、ジチオグリコレート、エチレングリコールビス（3-メルカプトプロピオン酸塩）を含む。トリチオールは、1,2,3-プロパントリチオール、1,2,4-ブタントリチオール、トリメチロールプロパントリチオール、グリコレート、トリメチロールプロパントリス（3-メルカプトプロピオン酸塩）、ペンタエリスリトールトリチオグリコレート、ペンタエリスリトールトリス（3-メルカプトプロピオン酸）、1,3,5-ベンゼントリチオールおよび2,4,6-メシチレントリチオールを含む。
【００４２】
本発明の化合物に有効なポリチオールは、ネオペンタンテトラチオール、2,2’-ビス-（メルカプトメチル）-1,3-プロパンジチオール、ペンタエリスリロールテトラキス（3-メルカプトプロピオン酸）、ペンタエリスリトールテトラキス（チオグリコレート）、1,3,5-ベンゼントリチオール、2,4,6-トルエントリチオール、2,4,6-メチレントリチオールおよび下記化学式をもつポリチオール：
【化５０】
0004512090.tif 000035
および、4-メルカプトメチル-3,6-ジチア-1,8-オクタンジチオールを含む。
【００４３】
本発明による好ましいポリチオールは、エチレングリコール、ビス（チオグリコレート）、トリメチロールプロパントリス（3-メルカプトプロピオン酸）、ペンタエリスリロールテトラキスチオプロピオン酸（PETP）、4-メルカプトメチル-3,6-ジチア-1,8-オクタンジチオール（MDO）、ビス（2-メルカプトエチル）スルフィド（DMDS）およびペンタエリスリトールテトラキスチオグリコレート（PETG）である。
【００４４】
好ましくは、前述の付加的な重合性モノマーは、組成物中に存在する重合性モノマーの総重量をベースで25から50重量％である。
【００４５】
また、本発明による重合性組成物は、光学製品、特に眼鏡、の成形のための重合性組成物に従来利用される添加物、すなわち開始剤、染料、UV吸収剤、香料、防臭剤、抗酸化剤、抗黄変剤を従来の割合で含んでもよい。
【００４６】
より好ましくは、米国特許明細書5,442,022号、5,545,828号、5,702,825号及び5,741,831号に開示されているような抗黄変剤が使われる。
【００４７】
好ましい抗黄変剤は、3-メチル2-ブタン1-オル（MBOL）である。
【００４８】
トリフェニルホスフィン（TPP）及びlrganox（R）1010 （ペンタエリスリトール-テトラキス［3（3,5-ジ-ｔ-ブチル-4-ヒドロキシフェニル）プロピオン酸塩］（CG1010）は、抗酸化剤の好適例としてあげられる。
【００４９】
香料は、特に表面形成工程において、組成物からの悪臭を消すことができる。
【００５０】
本発明による重合性組成物は、熱硬化性および/またはUV硬化性の組成物にしてもよい。それによって、組成物は一般的に、光開始剤、熱開始剤またはそれらの混合物から選択される少なくとも1つの重合開始剤を好ましくは組成物中に存在する重合性モノマーの総重量をベースとして0.001から5重量％の割合で含む。
【００５１】
本発明による重合性組成物に有効な光開始剤は、特に2,4,6-トリメチルベンゾイルジフェニル-ホスフィンオキシド（TPO）、1-ハイドロキシシクロヘキシルフェニルフェニルケトン、2,2-ジメトキシ-1,2-ジフェニルエタン-1-オン、アルキルベンゾイルエーテル、チバ・ガイギーコーポレーション（Ciba-Geigy Corporation）から商品名CGI1700で入手できる市販の光開始剤及びチバ・ガイギーコーポレーション（Ciba-Geigy Corporation）から入手できる市販の光開始剤CG1850を含む。
ここで、CG1700は、下記化学式の化合物：
【化５１】
0004512090.tif 000036
および、下記化学式の化合物：
【化５２】
0004512090.tif 000037
の25/75の混合物である。CGI1850光開始剤は、上記化合物Eと下記化学式のlrganox（R）184の50/50（重量で）の混合物である。
【化５３】
0004512090.tif 000038
【００５２】
もうひとつの好ましい光開始剤は、下記化学式でチバ・ガイギーコーポレーション（Ciba-Geigy Corporation）から入手されるCGI819である。
【化５４】
0004512090.tif 000039
【００５３】
また同じタイプのその他の光開始剤で下記化学式のようなものが使われている。
【化５５】
0004512090.tif 000040
【００５４】
熱重合開始剤は、当技術分野でよく知られており、ベンゾイル過酸化物、シクロヘキシルパーオキシジカルボネート、イソプロピルパーオキシジカルボネートおよびｔ-ブチルペルオキシ（2-エチルヘキサン酸塩）のようなパーオキシドが含まれる。
【００５５】
重合は、重合触媒の有無に影響される。触媒は、モノマーの重合のための任意の既知触媒でよい。
【００５６】
有効な触媒の中で、ジメチル二塩化スズ、ジブチル二塩化スズ及びジブチル二ラウリン酸スズが挙げられる。また、N,N-ジメチルシクロヘキシルアミン及び1,4ジアザビシクロ-［2,2,2］-オクタン（DABCO）のような助触媒またはプロモーターは触媒と使用され、その活性を促進する。
【００５７】
本発明のもう一つの目的は、前述のような重合性組成物の熱硬化および/またはUV硬化により得られる製品を提供することにある。前述の製品は、眼用レンズでもよい。
【００５８】
本発明のもう一つの目的は、前述の化合物（I）のテレホスフィン化合物の製造方法を提供することにある。
【００５９】
該製造方法は、y=1、リンに関して、xがパラ位にある化合物（I）のテレホスフィン化合物に対して詳細に記載されている。
【００６０】
Xが-SHであるとき、前述のプロセスは下記a)〜f）のステップを含んでよい：
a)触媒存在下、下記化学式の成分Aを下記化学式の成分Bと反応させるステップ：
【化５６】
0004512090.tif 000041
（ここで、R’、n’およびxで上記に定義されたとおりである。）
【化５７】
0004512090.tif 000042
（ここで、Rとnは、先に定義されたとおりであり、GはSH官能基のブロックラジカルである）
ここで、成分A対Bのモル比が：
x=0のとき1/3
x=1のとき1/2、および
x=2のとき1/1
である。
b）ステップa）から下記化学式の第一中間化合物を分離するステップ：
【化５８】
0004512090.tif 000043
c）化合物Cと硫黄成分とを反応させるステップ：
d）ステップc）から下記化学式である中間化合物Dを分離するステップ：
【化５９】
0004512090.tif 000044
e）還流下、溶媒中で中間化合物Dとアルカリ性のチオラートとを反応させるステップ：および、
f）ステップe）から化学式（I）のチオホスフィンモノマーを分離するステップ。
【００６１】
GはSH官能基のブロックラジカルとして使われる任意の既知のラジカルでよい。
好ましくは、GはCH３である。
好ましくは、チオラートは2-メチル-2-プロパンチオラートナトリウムである。
好ましくは、ステップa）の触媒はn-ブチルリチウムである。
y=1、リンに関してxはパラ位であり、-SHであり、x=0であるチオホスフィンモノマー製造のためのもう一つのプロセスは、下記a)〜d）のステップよりなる。
【００６２】
a）触媒存在下、下記化学式の成分A’と下記化学式の成分Bとをモル比A’/B=1/3で反応させるステップ：
【化６０】
0004512090.tif 000045
【化６１】
0004512090.tif 000046
（ここで、R,nおよびGは上記で定義されたとおりである）、
b）ステップa）から下記化学式D’の中間化合物を分離するステップ：
【化６２】
0004512090.tif 000047
c）還流下、溶媒中で中間化合物D’とアルカリ性のチオラートとを反応させるステップ：および、
d）ステップc）から下記化学式のチオホスフィンモノマーを分離するステップ。
【化６３】
0004512090.tif 000048
（ここで、Rおよびnは先に定義されたとおりである）
【００６３】
GはSH官能基のブロックラジカルとして使われる任意の既知のラジカルでよい。
好ましくは、GはCH３である。
好ましくは、チオラートは2-メチル-2-プロパンチオラートナトリウムである。
好ましくは、触媒はn-ブチルリチウムである。
【００６４】
本発明は、以下の実施例でより詳細に記載する。
実施例
実施例１：トリス（4-チオフェニル）ホスフィンスルフィドの合成
トリス（4-チオフェニル）ホスフィンスルフィドは、本発明によるプロセスを使用して調製される。
a)トリス（4-チオアニシル）ホスフィンの調製
4-ブロモチオアニソール（190.8ｇ；0.94mol）と無水テトラヒドロフラン（750ml）の冷却溶液は、窒素下で、テトラヒドロフラン中の2.5M  n-ブチルリチウム（375ml；0.94mol）で滴下処理をされた。それから、冷却された混合物は、三塩化リン（39.0g；0.28mol）と無水テトラヒドロフラン（100ml）の溶液で滴下処理をされた。その結果得られた混合物は、室温まであたためられ、52時間、撹拌し、反応物は、水（500ml）でクエンチングされ、ジエチルエーテルで抽出された。合わせた抽出物は、硫酸マグネシウムで乾燥、濾過され、そして蒸発乾固され、ペースト状の黄色の固体が得られた。エタノールでの粉砕により、トリス-（4-チオアニシル）ホスフィン（V）が白い粉（33.8g；30％収率）として得られた。
【化６４】
0004512090.tif 000049
【００６５】
b）トリス（4-チオアニシル）ホスフィンスルフィドの調製
トリス-（4-チオアニシル）ホスフィン（30.2g；0.075mol）、硫黄成分（2.4g；0.075mol）および無水トルエン（850ml）の撹拌溶液を窒素下、20分間、還流加熱した。反応混合物は、蒸発乾固され、得られた固体は、エタノールで粉砕され、トリス-（4-チオアニシル）ホスフィンスルフィド（VI）が白い粉（26.1g；80％収率）として得られた。
【化６５】
0004512090.tif 000050
【００６６】
また、化学式（VI）の化合物は、以下の方法に従って得ることができる。
4-ブロモチオアニソール（10.0g；0.049mol）および無水テトラヒドラフラン（50ml）の冷却溶液は、窒素下、テトラヒドラフラン中の2.5M  n-ブチルリチウム（20ml；0.5mol）で滴下処理された。それから、冷却された混合物は、三塩化リン（2.78g；0.016mol）と無水テトラヒドラフラン（5ml）の溶液で滴下処理された。得られた混合物は、室温まであたためられ、20時間撹拌された。反応物は、水でクエンチングされ、ジエチルエーテルで抽出された。合わせた抽出物は、硫酸マグネシウムで乾燥、濾過し、そして蒸発乾固し、トリス（4-チオアニシル）ホスフィンスルフィドが淡い黄色の固体として得られた（1.64g；23％収率）。
【００６７】
c）トリス（4-チオフェニル）ホスフィンスルフィドの調製
トリス（4-チオアニシル）ホスフィンスルフィド（10.0g；0.023mol）、2-メチル-2-プロパンチオラート（15.56g：0.139mol）および無水DMF（150ml）は、窒素下、24時間、還流加熱された。反応混合物は、0℃まで冷却され、そして3M HCl（50ml）で処理され、白い固体を析出させた。固体は、ジクロロメタンで溶解され、水で数回、洗浄された。ジクロロメタン溶液は、乾燥、濾過、そして蒸発乾固され、トリス（4-チオフェニル）ホスフィンスルフィド（VII）が白い粉（5.87g；65％収率）として得られた。
【化６６】
0004512090.tif 000051
【００６８】
実施例２：ビス-（4-チオフェニル）フェニルホスフィンスルフィドの合成
ビス-（4-チオフェニル）フェニルホスフィンスルフィドは、本発明に従ったプロセスを利用して調製される。
a）ビス（4-チオアニシル）フェニルホスフィンの調製
4-ブロモチオアニソール（160.0g；0.784mol）および無水テトラヒドロフラン（500ml）の冷却溶液は、窒素下、テトラヒドラフラン中の2.5M  n-ブチルリチウム（313.6ml；0.784mol）で滴下処理された。冷却混合物は、ジクロロフェニルホスフィン（58.28ml；0.392mol）および無水テトラヒドロフラン（100ml）で滴下処理された。その結果得られた混合物は、室温まで暖められ、48時間、撹拌された。濁った反応混合物は、水でクエンチングされ、ジエチルエーテルで何回か抽出された。合わせた抽出物は、硫酸マグネシウムで乾燥させ、濾過し、そして、蒸発乾固させ、ペースト状の黄色の固体が得られる。エタノールでの粉砕により、ビス（4-チオアニシル）フェニルホスフィン(VIII)が白い固体（89.3g；63％収率）として得られた。
【化６７】
0004512090.tif 000052
【００６９】
b）ビス-（4-チオアニシル）フェニルホスフィンスルフィドの調製
ビス-（4-チオアニシル）フェニルホスフィンスルフィド（25.0g；0.071mol）、硫黄成分（2.3g；0.070mol）および無水トルエン（500ml）の撹拌溶液は、窒素下、20時間還流加熱された。その反応混合液は、蒸発乾固され、そして、得られた固体は、エタノールで粉砕され、ビス（4-チオアニシル）フェニルホスフィンスルフィド（IX）が白い固体（17.2g；71％収率）として得られた。
【化６８】
0004512090.tif 000053
【００７０】
c）ビス-（4-チオフェニル）フェニルホスフィンスルフィドの調製
ビス（4-チオアニシル）フェニルホスフィンスルフィド（4.28g；0.011mol）、2-メチル-2-プロパンチオラートナトリウム（4.97g；0.044mol）および無水DMF（50ml）の撹拌溶液は、窒素下、21時間還流加熱された。反応混合物は、0℃へ冷却し、3M HClで処理し、白い固体を析出させた。ジエチルエーテルでの粉砕で、ビス-（4-チオフェニル）フェニルホスフィンスルフィド（X）が白い粉（3.14g；79％収率）として得られた。
【化６９】
0004512090.tif 000054
【００７１】
実施例３：ビスフェニル-4-チオフェニルホスフィンスルフィドの合成
ビスフェニル-4-チオフェニルホスフィンスルフィドは、本発明に従ったプロセスを使用して調製される。
a)ビスフェニル-4-チオアニシルホスフィンの調製
4-ブロモチオアニソール（10.2g；0.05mol）および無水テトラヒドロフラン（50ml）は、窒素下、テトラヒドラフラン中の2.5M  n-ブチルリチウム（19.92ml；0.05mol）で滴下処理された。それから、冷却混合物は、クロロジフェニルホスフィン（10.0g；0.045mol）および無水テトラヒドロフラン（10ml）の溶液で滴下処理された。その結果得られた混合物は、室温まであたためられ、55時間撹拌された。反応物は、水（500ml）でクエンチングされ、ジエチルエーテルで抽出された。合わせた抽出物は、硫化マグネシウムで乾燥、濾過、そして、蒸発乾固し、黄色の固体が得られた。ブタノールからの再結晶化により、ビスフェニル-4-チオアニシルホスフィン（ＸＩ）が白い粉（3.26g；23％）として得られた。
【化７０】
0004512090.tif 000055
【００７２】
b）ビスフェニル-4-チオアニシルホスフィンスルフィドの調製
ビスフェニル-4-チオアニシルホスフィン（1.84g；0.006mol）、硫黄成分（0.20g；0.006mol）および無水トルエン（35ml）の撹拌溶液は、窒素下、6時間、還流加熱せられた。反応混合液は、蒸発乾固し、その結果得られた淡い黄色の固体をエタノールで粉砕し、ビスフェニル-4-チオアニシルホスフィンスルフィド（XII）が白い固体（2.00g；98％収率）として得られた。
【化７１】
0004512090.tif 000056
【００７３】
c）ビスフェニル-4-チオフェニルホスフィンスルフィドの調製
ビスフェニル-4-チオアニシルホスフィンスルフィド（1.73g;0.005mol）、2-メチル-2-プロパンチオラートナトリウム（1.14g；0.010mol）および無水DMF（50ml）の撹拌溶液は、窒素下、20時間還流加熱された。反応混合液は、0℃へ冷却し、pH1へ3M  HClで酸性化し、ジクロロメタンで抽出し、抽出物は、多量の3M HCl（50ml）で洗浄された。ジクロロメタン抽出物は、乾燥、濾過および蒸発乾固し、湿った茶色の固体が得られた。そして、それをエタノールで粉砕し、粗ビスフェニル-4-チオフェニルホスフィンスルフィドが黄色の固体（1.10g；66％収率）として得られた。粗固体は、シリカ（CHCl3中でクロマトグラフィーによって分離し、その結果得られた物質は、エタノールから再結晶され、ビスフェニル-4-チオフェニルホスフィンスルフィド（化合物XIII）が黄色の固体として得られた。
【化７２】
0004512090.tif 000057
【００７４】
実施例４，５および６；重合性組成物から得られる製品
1.重合性組成物の調製
本発明による重合性モノマーである２つの組成物と１つの比較組成物は、下記の表１に示したモノマーの混合により考案されている。
【００７５】
【表１】
0004512090.tif 000058
(1)TTPPS+MonY+MonXを総重量とした重量％
MonY、TTPPS、MonXおよび触媒溶液の量は、重量部で与えられる。
TTPS: 4-チオフェニルホスフィンスルフィド
MonY：4-メルカプトメチル-3,6-ジチア-1,8-オクタンジオール
MonX：ジメチルフェニレンジイソシアナート
触媒：ジブチルジラウリン酸スズ
【００７６】
触媒溶液は、室温で製造される。TTPPSは、MonYで溶解させる。約30分後、これはエマルジョンになる。それから、MonXが添加される。エマルジョンは、5分から10分で消失する。
【００７７】
それから、得られた溶液は、脱ガスされる。TTPPSが存在すればするほど、脱ガスが必要である。
【００７８】
２）キャスティングプロセス
上記に記載されるように調製される合成品は、２つの鉱物ガラスモールド部品から作られるモールドへ入れられる。組成物は、加熱硬化される。
得られた基質の特徴は、表２に示されるとおりである。
【００７９】
【表２】
0004512090.tif 000059
バーコルテスト：レンズのバーコル硬度は、ASTM D2583-93によるバーコル硬度計を使って測定される。
UVカット（nm）は、0.5％または1.0％透過に対する波長である。
E’,TgおよびMax tg(δ)測定、損失角である（δ）は、DMA（動的機械分析）により実施される。そのような分析は、平面5.2×1×2cm（厚さ）サンプルで実施される。Rheometrics Solid Analyzer RSA II装置を使い、1Hz周波数および2℃/分で-50℃から170℃の温度範囲で3点曲げする。
Max tg(δ)は、最大比率（E”（損失係数）/E’（保存係数））に対する温度と一致する。
屈折率ne（λ=546nm）,nd（λ=589nm）およびアッベ数ve,vdは25℃で決定される。
【００８０】
結論
組成物２および３へのTTPPSの混入は、UVカットと同様にTg, Max tg(δ)、100℃でのE’および屈折率の増加という結果が得られた。
【００８１】
実施例７：本発明による重合性組成物からのポリマー調製
BTPPS(0.45g、0.0025モル)は、80℃、ジメチルホルムアミド（2ml）で溶解させた。溶液は、冷却し、MonX（0.216g、0.002モル）が添加され、50℃、3.5時間撹拌した。ポリマー分子量は、ポリスチレン標準を用いた、ゲル浸透クロマトグラフィーにより決定された。ポリマーは、分子量4000であった。